FR 2662371 A1 19911129 FR 9006558 A 19900523 La présente invention concerne un procédé de régénération d'un catalyseur au moins partiellement désactivé provenant du traitement d'une charge d'hydrocarbures renfermant au moins un hétéro-élément du groupe soufre, oxygène et azote et au moins un métal du groupe vanadium, nickel et/ou fer, ladite désactivation provenant du dépôt desdits métaux sur le catalyseur initialement constitué d'un support minéral et d'au moins un métal actif du groupe VIB et/ou VIII au moins en partie à l'état de sulfure. Par métal du groupe VIB et VIII, on entend les métaux tels que molybdène, tungstène, cobalt, nickel notamment. Par support minéral, on entend les oxydes réfractaires du groupe aluminium et/ou silicium tels que par exemple le trioxyde d'aluminium ou le dioxyde de silicium notamment. La présente invention est relative plus particulièrement à la régénération des catalyseurs d'hydrotraitement et/ou d'hydroconversion des bruts de pétrole et des fractions pétrolières à point d'ébullition élevé, par exemple, supérieur à 3501 C tels que les résidus de la distillation atmosphérique ou sous-vide, une huile de schistes ou de sable bitumeux, une fraction d'asphalte ou une fraction d'hydrocarbures liquides résultant de la liquéfaction du charbon, des gas-oils atmosphériques ou sous-vide ou encore des fuels. Dans les opérations d'hydrotraitement (hydrodésulfuration, hydrodémétallation, hydrodéazotation) le catalyseur utilisé se couvre peu à peu des dépôts de carbone et des métaux qui proviennent des charges lourdes traitées. Par métal on doit comprendre vanadium, nickel et/ou fer qui sont les trois plus importants parmi les métaux présents mais l'invention ne se limitera pas à ces seuls trois métaux. La rétention des métaux et du carbone sur le support du catalyseur provoque des diminutions de volume poreux et de la surface spécifique qui par voie de conséquence limite la diffusion des molécules d'hydrocarbures vers les sites catalytiques à l'intérieur du grain du catalyseur Il s'ensuivit une perte progressive d'activité catalytique qui peut être totale lorsque tous les pores sont remplis de vanadium, nickel et/ou fer. La régénération des catalyseurs désactivés par les dépôts de carbone et des métaux cités a fait l'objet de nombreuses publications et demandes de brevets d'invention. Il est connu de l'Homme de l'Art, qu'il est généralement très difficile d'éviter une extraction importante du métal actif du groupe molybdène et/ou tungstène pour un traitement chimique d'élimination efficace des métaux contaminants du groupe vanadium, nickel et/ou fer d'un catalyseur usagé. Le brevet U S A 3 108-972 avait fait la démonstration que l'utilisation d'une solution aqueuse de sulfures et/ou de polysulfures d'ammonium permettait d'éviter l'extraction de molybdène d'un catalyseur conventionnel d'hydrotraitement Cependant un tel traitement était totalement inefficace pour l'élimination du dépôt contaminant de nickel D'autre part, l'utilisation d'une solution aqueuse de sulfures et/ou de polysulfures d'ammonium à une concentration d'au moins égale à 10 % poids conduit à une solution d'extraction très polluante et induit une pollution inévitable de l'atmosphère par le dégagement important du monosulfure d'hydrogène. Le brevet U S A 4 501 820 décrivait un procédé d'extraction sélective des métaux contaminant nickel et vanadium d'un catalyseur de départ contenant du tungstène déposé sur support d'alumine L'extraction du tungstène était inférieure ou égale à 10 % poids Le réactif d'extraction utilisé était une solution aqueuse diluée d'acide nitrique de 0,5 normalité. Pour obtenir une démétallation efficace des métaux contaminants, le catalyseur usagé après calcination par de l'air devait être réduite à l'état de poudre inférieure à 200 mesch et traité par de la vapeur d'eau à une température comprise entre 923-9240 C il s'ensuit que ce procédé ne permettait donc pas de préserver les formes physiques habituelles bille ou extrudé du catalyseur de départ et une résistance mécanique suffisante du catalyseur régénéré. L'objet de la présente invention est la régénération d'un catalyseur, caractérisée par une extraction très limitée des métaux du groupe molybdène et/ou tungstène tout en évitant les inconvénients des procédés précités. Le système de réactifs chimiques d'extraction des métaux du groupe VIII (vanadium, nickel et/ou fer) utilisé est une solution aqueuse d'eau oxygénée renfermant un composé organique stabilisateur. Les composés organiques qui stabilisent très bien les solutions aqueuses de péroxyde d'hydrogène au contact des métaux des catalyseurs et des ions métalliques de la solution d'extraction sont choisis de préférence dans le groupe formé par les acides carboxyliques tels que l'acide oxalique, l'acide (+) ascorbique, l'acide glycolique, l'acide citrique, l'acide maléique, l'acide salicylique ou dans le groupe formé par les alcools tels que le 1-4 butanediol, le phénol, le tertiobutanol, le paracrésol. Parmi ces nombreux composés stabilisateurs, on préfère l'acide oxalique pour un double avantage qui sont liés à un pouvoir stabilisateur le plus efficace et un coût d'utilisation le plus économique Une telle stabilisation permet de limiter efficacement la décomposition catalytique du péroxyde d'hydrogène en eau et en oxygène gazeux par voie de conséquence d'obtenir une extraction élevée des métaux pour une consommation réduite et économique du péroxyde d'hydrogène. Les travaux antérieurs du demandeur qui ont fait l'objet des brevets U S A 4 714 688 et US A 4830 997, ont déjà démontré les avantages d'une telle stabilisation par rapport aux procédés concurrents utilisant une solution d'eau oxygénée non stabilisée par exemple tels que ceux décrits dans les brevets U S A 3 562 150, U S A 4.101 444 et U S A 4 268 415 Cependant le traitement de la démétallation des métaux contaminants vanadium et nickel d'un catalyseur usagé après calcination par de l'air c'est-à-dire à partir des métaux à l'état d'oxyde par une solution d'eau oxygénée stabilisée conduisait également à une extraction importante de molybdène et/ou de tungstène. Il est connu de l'Homme de l'Art que l'hydrodésulfuration majoritaire d'une charge pétrolière nécessite la présence d'un de ces deux métaux du groupe VIB ou leurs mélanges dans un catalyseur d'hydrotraitement. La caractéristique fondamentale de la présente invention est que l'on découvre pour la première fois que les sulfures des métaux du groupe VIB tels que les sulfures de molybdène (Mo S 3) et les sulfures de tungstène (W 52 et/ou W 53) ne sont pas oxydables par le péroxyde d'hydrogène en solution aqueuse donc non extractables si on traite un catalyseur usagé à partir des métaux à l'état de sulfure. Les métaux contaminants vanadium et nickel sont par contre oxydés en sulfates solubles dans le milieu aqueux réactionnel Ni S + 4 H 22 > Ni SO 4 + 4 H 20 V 253 + 14 H 202 (VO)2 (SO 3)3 + 14 H 20 ou V 253 + 16 H 202 (VO)2 (SO 3)3 + 16 H 20 les avantages de la stabilisation d'une solution d'eau oxygénée sont également conservés dans le cas présent du traitement d'un catalyseur dont les métaux sont à l'état de sulfure. stsrippage) I Elimination solvant strippage I _ Extraction métaux par H O O/H O stabi isee séparation catalyseur démétallé séchage catalyseur séparé calcination Air catalyseur séché O _ I _ _ sulfuration catalyseur calciné w I I Elimination d'huile adhérente (strippage) Elimination solvant strippage calcination Air Catalyseur strippé I sulfuration catalyseur calciné L I I _ _ _ I __ Extraction métaux par H 202/H 20 stabilisée 22 2 I I séchage catalyseur séparé sous atmosphèrenert SCHEMAS RECAPITULATIFS catalyseur usagé I Elimination d'huile adhérente I catalyseur usagé I l Séparation catalyseur démétallé I catalyseur régénéré catalyseur régénéré Conformément à la présente invention, on peut opérer l'un quelconque des deux principaux modes opératoires de traitement de régénération d'un catalyseur usagé selon les 2 schémas récapitulatifs suivants et selon les descriptions ci-après: La première étape commune de ces deux modes opératoires consiste en une élimination d'huiles adhérentes des catalyseurs déchargés des unités d'hydrotraitement ou d'hydroconversion par un strippage par un solvant aromatique tel que par exemple le toluène ou du gas-oil ou tout autre moyen connu. Le premier mode opératoire que l'on peut mettre en oeuvre comporte ensuite des étapes successives suivantes: a) on met en contact le catalyseur strippé avec une solution aqueuse de péroxyde d'hydrogène renfermant au moins un composé organique stabilisateur de façon à enlever au moins 10 % des métaux déposés du groupe vanadium, nickel et/ou fer. b) on sépare le catalyseur démétallé de l'étape a) de la solution d'extraction des métaux. c) on sèche le catalyseur séparé de l'étape b). d) on calcine le catalyseur séché de l'étape c) en présence d'un gaz renfermant de l'oxygène de façon à éliminer au moins 90 % de carbone. e) on sulfure le catalyseur calciné de l'étape d) en présence de monosulfure d'hydrogène gazeux pur ou en mélange avec de l'hydrogène ou par un sulfure liquide en solution dans du gas-oil ou tout autre hydrocarbure saturé ou aromatique de façon à transformer les oxydes métalliques au moins à 90 % en sulfures correspondants. En référence au mode opératoire 2 de la présente invention, le catalyseur usagé après strippage peut être régénéré selon les étapes successives suivantes: a) on calcine le catalyseur strippé en présence d'un gaz renfermant de l'oxygène de façon à éliminer au moins 90 % de carbone. b) on sulfure le catalyseur calciné de l'étape a) en présence de monosulfure d'hydrogène gazeux pur ou en mélange avec de l'hydrogène ou par un sulfure liquide en solution dans du gas-oil ou tout autre hydrocarbure saturé ou aromatique de façon à transformer les oxydes métalliques au moins à 90 % en sulfures correspondants. c) On met en contact le catalyseur sulfuré de l'étape b) avc une solution aqueuse de péroxyde d'hydrogène renfermant au moins un composé organique stabilisateur de façon à enlever au moins 10 % des métaux déposés du groupe vanadium, nickel et/ou fer et, d) on sépare le catalyseur démétallé de l'étape c) e) on sèche le catalyseur séparé de l'étape d) sous atmosphère inert pour enlever au moins 90 % d'humidité et pour éviter toute oxydation des sulfures métalliques restants non extraits. Les conditions opératoires des diverses étapes communes décrites précédemment dans ces deux modes opératoires de traitement de la régénération d'un catalyseur usagé sont les suivantes: Les conditions opératoires de la calcination par de l'air sont ajustées de manières à éliminer au moins 90 % de carbone de préférence égale ou supérieure à 99 % D'une façon générale, les températures de calcination peuvent se situer dans l'intervalle compris entre 300 à 6001 C et de préférence entre 4501 C et 5500 C Dans ces conditions, la structure initiale du support alumine du catalyseur n'est pas modifiée. Les rapports moles oxygène de l'air par rapport à la somme totale du carbone, du soufre et des métaux du catalyseur doivent être au moins égaux à 2, de préférence entre 5 et 10. Les débits horaires d'air doivent être suffisants pour évacuer rapidement l'anhydride sulfureux et/ou sulfurique formé vers l'extérieur du four de calcination, ce qui permet d'éviter toute transformation de 1 ' alumine en sulfates d'aluminium Par exemple pour la calcination de 200 grammes de catalyseur d'hydrotraitement usagé, un débit d'air égale à 60 litres/heure est nécessaire. En ce qui concerne l'étape a) du mode opératoire 1 ou l'étape b) du mode opératoire 2, pour la sulfuration des oxydes métalliques du catalyseur calciné, on peut utiliser indifféremment un mélange gazeux de 2 à 3 % de monosulfure d'hydrogène et de l'hydrogène ou une solution de diméthylsulfure à 2 % poids dilué dans du gas-oil. La température de sulfuration peut se situer dans l'intervalle compris entre 300 à 5000 C, de préférence entre 350-4001 C. Pour le cas de la sulfuration par un mélange gazeux H 25 et H 2, une durée de 2 à 5 heures est suffisante si les débits horaires sont compris entre 40 à 20 litres. La sulfuration par une solution de diméthylsulfure dans du gas-oil, à 3500 C et à VVH = 2 nécessite au moins 5 heures. En ce qui concerne les opérations de séchage du catalyseur, on utilise généralement une température modérée comprise entre 100 à 2001 C, de préférence autour de 1500 C Le catalyseur chargée d'eau provenant de l'étape précédente d'extraction des métaux peut être ainsi débarrassé pratiquement au moins 99 % d'humidité si la durée de séchage est suffisante d'au moins égale à 12 heures Dans le cas o le taux d'humidité reste relativement élevée, on constate une perte de résistance mécanique du catalyseur à l'étape suivante de calcination d) du mode opératoire 1 donc du catalyseur régénéré final. D'autre part, pour le cas du catalyseur démétallé et séparé de l'étape d) du mode opératoire 2, l'opération du séchage doit être en plus être effectué à l'abri de l'air autrement dit en atmosphère inerte par exemple en atmosphère azote pour conserver les sulfures métalliques non extraits du catalyseur régénéré, prêt à être réutilisé. En ce qui concerne la solution de péroxyde d'hydrogène stabilisée les concentrations des réactifs que l'on peut utiliser sont généralement situées entre les valeurs indiquées ci-après: la concentration du composé organique stabilisateur que l'on peut utiliser est comprise par exemple entre 0 1 gramme par litre et la saturation, de préférence entre 2 à 10 grammes par litre et de manière encore plus préférée entre 3 à 7 grammes par litre. Les solutions aqueuses peuvent contenir de 0 5 à 70 % en poids de péroxyde d'hydrogène, de préférence entre 1 à 30 % poids et de manière encore plus préférée entre 3 à 10 % en poids. La température de réaction peut varier de 25 à 900 C, mais on préfère opérer dans la zone comprise entre 50 et 601 C, ce qui permet une démétallation maximale des métaux contaminants vanadium et nickel pour un rapport moles H 202/atome-grammes de nickel et vanadium le plus bas donc un coût minimal. L'opération d'extraction des sulfures de vanadium et de nickel du catalyseur par une solution aqueuse de péroxyde d'hydrogène stabilisée peut être effectuée soit en lit fixe, soit par charges successives (batch) ou en lit fluidisé. L'utilisation d'un lit bouillonnant obtenu par la technique de fluidisation est préférée en ce sens qu'elle permet d'éviter de nombreux inconvénients liés à un lit fixe ou un batch habituellement utilisés dans les procédés connus. Les principaux avantages de cette technique sont: optimum de contact intime entre le catalyseur et la solution aqueuse de péroxyde d'hydrogène stabilisée permettant d'obtenir un taux élevé de la démétallation. Brassage énergique et homogène entre le catalyseur et la solution d'eau oxygénée stabilisée permettant un échange thermique efficace et l'obtention d'une excellente régulation de la température. Evacuation de l'oxygène dégagé au cours de la réaction d'extraction des métaux par le péroxyde d'hydrogène: le réacteur ouvert du lit bouillonnant travaillant à la pression atmosphérique évite la formation des poches de gaz o la vaporisation du péroxyde d'hydrogène pourrait atteindre rapidement la limite d'inflammabilité ce qui est souvent le cas dans l'utilisation d'un lit fixe avec une mauvaise évacuation de la chaleur dégagée de la réaction très exothermique d'extraction des métaux. Un réacteur en lit bouillonnant conçu spécialement pour l'opération de la démétallation d'un catalyseur usagé par une solution aqueuse de péroxyde d'hydrogène stabilisée et son fonctionnement a déjà fait l'objet d'un dép 8 t de brevet français FR-A-2589 368 suite aux travaux antérieurs du demandeur. Les débits horaires de pompage de la solution d'eau oxygénée doivent être réglés de manière à ce que la vitesse linéaire se trouve dans l'intervalle comprise entre 0,5 et 5,0 an/s, et de préférence entre 1 et 1,5 cm/s. Un schéma d'ensemble des différentes opérations successives pour la mise en oeuvre du présent procédé de la régénération d'un catalyseur usagé est représenté à la figure unique. En référence tout d'abord au mode opératoire 1 selon l'invention, le catalyseur déchargé d'un réacteur d'hydrotraitement ou d'hydroconversion d'une charge pétrolière est strippé ( 1). Le catalyseur strippé est ensuite introduit par le signe ( 2) dans le réacteur de lit bouillonnant ( 3), thermostats par exemple par une circulation d'eau réglée à la température désirée. Une solution aqueuse de péroxyde d'hydrogène stabilisée selon l'invention est envoyée par la ligne ( 4) dans le lit bouillonnant ( 3). Lorsque la démétallation du catalyseur dans le réacteur ( 3) est terminée, on soutire la solution d'extraction vers l'extérieur par la ligne 5. Le catalyseur démétallé est lavé par de l'eau permutée introduite par la ligne ( 6) jusqu'à ce que l'eau de lavage sortie par la ligne ( 5) soit incolore. Le catalyseur lavé est déchargé du réacteur ( 3) par la ligne ( 7), et envoyé dans une étuve ( 8) pour être séché. Le catalyseur après séchage dans l'étuve ( 8) est récupérée et envoyé par la ligne ( 9) dans un four de calcination ( 10). Après calcination, le catalyseur est transféré par la ligne ( 11) dans un réacteur de sulfuration ( 12). Enfin le catalyseur sulfuré est sorti du réacteur ( 12) par la ligne ( 13) et prêt à être réutilisé pour une nouvelle opération d'hydrotraitement ou d'hydroconversion de la charge pétrolière. Selon le mode opératoire 2 de la présente invention, le catalyseur après strippage ( 1) n'est pas envoyé directement dans le lit bouillonnant mais transféré dans le four de calcination ( 10) par la ligne ( 14) Après calcination, le catalyseur est acheminé par la ligne ( 11) dans le réacteur de sulfuration ( 12) Le catalyseur après sulfuration est seulement ensuite introduit dans le réacteur de lit bouillonnant ( 3) par la ligne ( 15). Toutes les opérations suivantes tels que le lavage, le séchage du catalyseur après démétallation sont identiques à celles décrites précédemment dans le mode opératoire 1 sauf que le séchage dans l'étuve ( 8) doit être effectué en atmosphère inerte. Après séchage, le catalyseur sorti de l'étuve ( 8) par la ligne ( 16) est prêt à être réutilisé. Les taux de la démétallation en pourcentage poids est déterminé à partir des dosages des métaux du catalyseur avant et après extraction des métaux par la méthode de fluorescence X Il est calculé de la manière suivante: Taux de démétallation Qi Qf x 100 Qi Qi = Quantité de métal en gramme contenu dans le poids en gramme du catalyseur mis à traiter. Qf = Quantité de métal en gramme contenu dans le poids du solide après extraction. Le péroxyde d'hydrogène en solution aqueuse est dosé par la méthode de Cérimétrie. La consommation du péroxyde d'hydrogène exprimé en pourcentage molaire est déterminée par différence à partir des teneurs de la solution avant et après extraction des métaux. Consommation % molaire Ni Nf x 100 Ni Ni = Nombre total de mole de péroxyde d'hydrogène contenu dans le volume utilisé de la solution avant extraction des métaux. Nf = nombre total de mole de péroxyde d'hydrogène contenu dans le volume de la solution après extraction des métaux. Le soufre contenu dans la charge d'huile désasphaltée de BOSCAN avant et après tests catalytiques est déterminé par la méthode de fluorescence X. L'hydrodésulfuration est exprimée en % HDS % HDS = So S 100 So So = pourcentage de soufre dans la charge avant test catalytique S = pourcentage de soufre dans la charge après test catalytique. Les métaux (nickel et vanadium) de la charge d'huile désasphaltée BOSCON sont déterminés par adsorption atomique et leurs taux d'élimination sont exprimés de la façon suivante % HDM Mo M 100 Mo Mo, M = teneurs en métal nickel, vanadium dans la charge d'huile désasphaltée BOSCAN avant et après le test catalytique. Pour illustrer la présente invention, on fait référence aux exemples suivants: Origine et caractéristiques du catalyseur On traite un catalyseur usagé sous forme de billes d'environ 1 mm de diamètre, retiré d'un réacteur en lit fixe, servant à une opération industrielle d'une charge lourde de pétrole en Afrique du Sud. Ce catalyseur que l'on appelle HMC 841 possède les caractéristiques indiquées dans le tableau 1 ci-dessous. TABLEAU 1 Ca HMN Molybdène, % pds I Nickel, % pds Vanadium, % pds Aluminium, % pds Carbone, % pds Soufre, % pds Densité de grain, g/cm 3 | Volume poreux, cm /g Surface spécifique, m /gj Résistance mécanique |I ESH, M Pa Ltalyseur | Catalyseur frais lusagé et dé- huilé lC 841 A HMC 841 B 8,70 1 4,29 2,38 1 4,82 0 1 10,35 44,47 1 23,37 0 1 12,40 0 1 14,90 0,85 n d. 0,93 1 0 2 1 10 0,99 I 2,13 0,99 1 2,13 I Catalyseur déhuilé et calciné HMC 841 C ,63 6,34 13,60 ,70 0,30 2,17 1,48 0,36 1,34 1 1,34 1 1 1 A Traitement d'un catalyseur usagé selon le mode opératoire 1 de l'invention. Exemple 1 Le catalyseur usagé est d'abord strippé dans un appareillage de Sohxlet par du toluène chaud jusqu'à ce que le toluène au contact des billes de catalyseur soit incolore. L'élimination totale et complète du solvant toluène est obtenue par évaporation à 1500 C, sous-vide d'environ 15 cm Hg pendant 3 heures Ce catalyseur déhuilé HMC 841 B ne sera ensuite sorti de l'évaporateur que lorsque que la température du bain d'huile thermostatée est redescendue à la température ambiante, et ce sous atmosphère inerte d'azote pour éviter toute oxydation des sulfures métalliques en sulfates, plus particulièrement des sulfures de molybdène Mo 52 et/ou Mo 53 du catalyseur usagé. 50 grammes de catalyseur provenant du strippage précédent sont mis dans un réacteur de lit bouillonnant pour la démétallation. Huit essais d'extraction des métaux ont été effectués en vue de comparer le comportement des principaux composés organiques stabilisateurs selon l'invention. Les conditions opératoires de ces essais sont les suivants: mise en contact du catalyseur déhuilé avec 300 millilitres d'une solution aqueuse contenant 2,72 moles de peroxyde d'hydrogène par litre et de 0,075 mole par litre du composé organique stabilisateur étudié. La température du réacteur en lit bouillonnant est thermostatée à 600 C. La vitesse linéaire de la phase liquide est égale à 3 cm/seconde. La durée d'extraction des métaux est de 1 heure. Les résultats obtenus sont présentés dans le tableau 2 ci-dessous: TABLEAU 2 | Essais |Composé organique Taux de la démétallation (% pds) (Réf) stabilisateur nickel vanadium Molybdène | A |Acide oxalique 58,5 57,4 9,1 | B | Acide citrique 51,0 54,2 13,7 | C | Acide tartrique 51,5 55,5 16,3 | E | n-butanol 51,0 40,9 25,9 | F | 1-4 butanediol 52,8 44,4 20,1 G Phénol 53,2 42,8 20,4 H (comparaison) O 21,0 | 26,7 27,5 | I jI I H 202 = O J(comparaison) Acide oxalique 2,9 | 3,7 | 0,3 I I Dans ce tableau, i organique stabilisateur dans d'hydrogène (essai H) conduit incomparablement inférieurs à solution stabilisée. il ressort que l'absence de composé une solution aqueuse de péroxyde à des taux d'extraction des métaux ceux des essais utilisant ladite Le meilleur composé organique stabilisateur s'avère être l'acide oxalique (essai A). L'extraction de molybdène est très limitée seulement d'environ 9 % autrement dit qu'il est possible de garder 91 % de ce métal actif dans le catalyseur régénéré, ce qui constitue la caractéristique majeure de la présente invention. Exemple 2 On répète le traitement d'extraction des métaux selon l'essai A de l'exemple 1 mais en utilisant des quantités plus importantes d'acide oxalique stabilisateur. Tableau 3 | | Concentration | Taux de la démétallation (% poids) l l Essait Acide oxalique | 1 | mole/litre | Nickel | Vanadium | Molybdène l | A* | 0,075 | 58,5 | 57,4 | 9,1 l X 1 0,150 J 59,1 j 59,6 t 8,7 l _ _ l l 2 0,225 t 59,5 t 59,4 t 8,9 l * Résultats de l'essai A de l'exemple 1 pour comparaison. En doublant ou en triplant la quantité d'acide oxalique stabilisateur (essais 1 et 2), on ne constate qu'une très légère augmentation d'extraction des métaux contaminants L'extraction de molybdène reste sensiblement la même aux erreurs expérimentales près. Pour obtenir donc à la fois une démétallation maximale des métaux contaminants et une extraction du métal actif du groupe molybdène la plus faible possible, l'utilisation d'une concentration d'acide oxalique stabilisateur comprise entre 0,075 à 0,08 mole par litre s'avère être suffisante. Exemple 3 On répète le traitement d'extraction des métaux selon l'essai A de l'exemple 1 mais on utilise des volumes plus importants de solution aqueuse de péroxyde d'hydrogène stabilisée. Tableau 4 | |Volume de la solu- J Essai|tion aqueuse de péro- | Ixyde d'hydrogène sta- | Ibilisée (ml) | A* | I_ _ 1 4 t s j Taux de la dématallation -| nickel vanadium | 1 58,5 1 57, 4 l 1 59,9 1 63,5 1 1 61,10 1 78,7 (% poids) molybdène 9,1 ,6 21,3 * Résultats de l'essai A de l'exemple 1 pour comparaison. On constate que l'utilisation d'un volume de solution aqueuse de péroxyde d'hydrogène stabilisée plus important de 50 % (essai 4) ou de 100 % (essai 5) n'engendre pas forcément une augmentation d'extraction des métaux de façon proportionnelle. D'autre part, si l'extraction du vanadium peut être sensiblement améliorée, celle du molybdène suit une progression parallèle non négligeable, ce qui est défavorable pour la fonction hydrodésulfurante du catalyseur régénéré que l'on doit recycler et/ou réutiliser pour une nouvelle opération d'hydrotraitement d'une charge de pétrole De plus, le coût de la régénération peut être nettement plus élevé par exemple cas de l'essai ( 5) par rapport à l'essai A pris comme référence. l En résumé, il en résulte qu'économiquement il est préférable de se limiter à un volume de solution aqueuse de péroxyde d'hydrogène stabilisée selon l'essai A. Exemple 4 On répète le traitement d'extraction des métaux selon l'essai A de l'exemple 1 mais les essais sont effectués à différentes températures. Tableau 5 | |Température l Essaiside réaction I I (OC) I 1 6 1 25 l 1 I l 1 7 1 40 l 1 8 1 50 l | A* | 60 l i i I 9 1 70 l *Résultat de Taux de démétallation (% pds) Nickel | Vanadium | Molybdène l ,5 1 38,2 1 8,1 l 47,1 1 48,7 1 8,2 l ,9 1 53,4 1 8,8 58,5 1 57,4 1 9,1 l 46,1 1 46,6 1 7,7 l l l l l'essai A de l'exemple 1 pour comparaison. Le traitement à une température voisine de l'ambiante (essai 6) ne permet pas d'extraire suffisamment les métaux contaminants du groupe vanadium et nickel. L'optimum de la démétallation desdits métaux est obtenu à C (essai A). Pour une température de traitement supérieure à cette valeur par exemple cas de l'essai 9, la stabilisation de la solution aqueuse de péroxyde d'hydrogène devient moins efficace, par voie de conséquence fait chuter sensiblement les taux d'extraction de vanadium et de nickel. Exemple 5 On étudie l'influence de la vitesse linéaire de la phase liquide du lit bouillonnant sur le traitement de la régénération du catalyseur déhuilé en reproduisant l'essai A de l'exemple 1. Tableau 6 | I Vitesse | Essais linéaire | | | (cm/s) | Taux de la démétallation Nickel Vanadium | (% pds) Molybdène l l 1 10 1 1 1 1 il 1 l A | A l 1 l 1 12 1 l l * 1 1 2:1 ,8 46,9 38,7 1 7,1 47,2 7,6 3 1 58,5 1 57,4 1 9,1 l l l Résultats de Résultats de 58,5 l'essai A 57,6 9,2 de l'exemple 1 pour comparaison. Une vitesse linéaire égale à 3 cm/s est suffisante obtenir la meilleure extraction de vanadium et de nickel. pour Pour des valeurs inférieures, voire nettement inférieures par exemple cas de l'essai 10, on pense qu'un temps de contact plus long entre les ions des métaux extraits de la solution et du péroxyde d'hydrogène même stabilisée provoque une décomposition catalytique importante en eau et en oxygène gazeux au dépend de la démétallation desdits métaux des grains du catalyseur. l Exemple 6 * On répète le traitement d'extraction des métaux selon l'essai A de l'exemple 1 et on détermine les taux de la démétallation du catalyseur traité en fonction de la durée de réaction. l Essais I Durée del Taux | Iréactionl | I (mn) | Nickel 1 13 1 30 1 52,6 A 60 | 58,5 1 14 1 90 1 58,6 Résultats de l'ess de ai Tableau 7 démétallation (% Vanadium I 51,4 1 57,4 1 57,3 I A de l'exemple 1 pds) I Consommation| H 202 Molybdène |(% molaire) | l l 9,0 1 87 l l 9,1 1 100 l l l 9,2 1 100 l pour comparaison. pour comparaison. K, (A Au bout d'une heure de réaction, la consommation du péroxyde d'hydrogène est totale En pratique on estime qu'une durée de réaction peut se situer entre 45 à 60 minutes. Exemple 7 On répète le traitement d'extraction des métaux selon l'essai A de l'exemple 1 mais on se propose d'étudier l'influence du volume d'eau de la solution de peroxyde d'hydrogène stabilisée, en gardant les mêmes quantités de péroxyde d'hydrogène et de l'acide stabilisateur dudit essai. Tableau 8 | I Volume d'eau permutée l Essais Ide la solution de pé-1 | I roxyde d'hydrogène | | I stabilisé (ml) l _ _ l 1 15 1 150 | A | 300 l __ l I 16 I 450 1 7 1 17 1 Taux de la démétallation (%pds) Nickel | Vanadium | Molybdène | ,9 1 51,1 1 9,8 l 58,5 1 57,4 1 9,1 l 58,7 1 57,3 1 9,0 l 1 58,7 1 57,5 1 9,0 l I J l l l l * Résultats de l'essai A de l'exemple 1 pour comparaison Pour une concentration double en péroxyde d'hydrogène et en acide oxalique stabilisateur, les taux de la démétallation du nickel et du vanadium sont sensiblement inférieurs par comparison à ceux de l'essai A pris comme référence. On pense que ces diminutions d'extraction sont liées principalement à des concentrations plus élevées des ions de vanadium et de nickel présents dans la phase aqueuse réactionnelle, favorisant 1 1 1 58,5 1 57,4 1 9, 1 1 1 1 1 une décomposition catalytique plus importante du péroxyde d'hydrogène au dépend de la démétallation du catalyseur. Les extractions de vanadium et de nickel atteignent pratiquement le maximum à partir d'un volume d'eau égale à 300 millilitres (essai A), ce qui devrait correspondre à un traitement d'un kilogramme de catalyseur avec 6 litres de la solution d'eau oxygénée stabilisée. Il est évidemment avantageux de ne pas dépasser ce rapport volume d'eau permutée (litres)/quantité de catalyseur traité (kg) pour éviter les dimensions plus importantes du réacteur de la démétallation et le stockage et/ou le traitement éventuel d'un volume de solution également important pour les précipitations séparées des métaux extraits. B Traitement d'un catalyseur usagé selon le mode opératoire 2 de l'invention Exemple 8 grammes du catalyseur déhuilé HMC 841 B sont étalés dans un plateau en acier inoxydable et mis dans un four-étuve pour subir une calcination par de l'air Le réglage de la température de calcination est effectué progressivement par palier de 1000 C jusqu'à une température finale de 5000 C pendant une durée totale de cinq heures, évitant ainsi toute surchauffe locale au niveau des billes du catalyseur. Le débit d'air utilisé est de 30 litres par heure. Les gaz toxiques dégagés sont constamment entraînés par le courant d'air vers l'extérieur et dirigés à travers une batterie de barbotteurs contenant une solution aqueuse de soude caustique à 30 % poids, permettant ainsi une neutralisation efficace pour la protection de l'environnement. grammes du catalyseur après calcination sont chargés dans un tube de quartz La sulfuration est effectuée dans un four vertical type Adamel. La température de sulfuration est fixée égale à 370 C Le débit horaire d'un mélange gazeux contenant 3 % de monosulfuré d'hydrogène dilué dans de l'hydrogène pur est de 20 litres. L'excès de monosulfure d'hydrogène dans l'effluent gazeux sortant du réacteur de sulfuration est totalement neutralisé grâce à une série de barbotteurs contenant une solution aqueuse concentrée de 0 soude caustique à 30 % poids. Au bout de cinq heures de sulfuration, on ramène la température du réacteur de sulfuration jusqu'à la température ambiante par un courant d'azote pur avant la décharge du catalyseur sulfuré, évitant ainsi au maximum une sulfatation du sulfure de molybdène. La totalité du catalyseur ainsi sulfuré est transférée dans le réacteur de lit bouillonnant. Le traitement d'extraction des métaux est effectué de façon tout à fait identique à l'essai A de l'exemple 1. Tableau 9 | |Référence mode | Taux de démétallation (%pds) Essais opératoire selon| l'invention | Nickel | Vanadium | Molybdène l 18 1 2 1 60,30 1 59,7 1 8,2 l A 1 | 58,5 | 57,4 | 9,1 l * Résultats de l'essai A de l'exemple 1 pour comparaison I Les résultats comparatifs de ce tableau montrent qu'on peut indifféremment régénérer un catalyseur d'hydrotraitement ou d'hydroconversion à l'état usagé par une solution aqueuse de péroxyde d'hydrogène stabilisée selon l'un quelconque des deux modes opératoires selon l'invention. Exemple 9 Cet exemple a pour but d'illustrer et de comparer les activités catalytiques des catalyseurs nickel-molybdène/support alumine de départ, usagé et régénéré selon l'invention. En référence au mode opératoire 1 selon l'invention, le catalyseur usagé HMC 841 a été démétallé selon l'essai A de l'exemple 1 Le catalyseur après démétallation était ensuite successivement calciné et sulfuré dans les conditions opératoires décrites dans l'exemple 8. En référence au mode opératoire 2 selon l'invention, le même catalyseur usagé a été régénéré selon l'essai 18 de l'exemple 8. Le séchage du catalyseur avant son réutilisation était effectué sous atmosphère inerte d'azote à 200 C pendant 5 heures. La charge de pétrole utilisée est une huile désasphaltée de Boscan contenant 550 ppm en vanadium, 60 ppm en nickel, 5,06 % poids en soufre. Les conditions opératoires des tests catalytiques sont les suivantes: température 400 C, pression totale 100 bars, VVH = 1, durée d'hydrotraitement 100 heures. Les taux d'hydrodémétallation de la charge en vanadium et nickel et les taux d'hydrodésulfuration sont présentés dans le tableau suivant. Tableau 10 Taux de la démétal-|Taux d'hydrodésul-j caractéristiques physiques des catalyseurs Ilation de la charge|furation de la j |en nickel et vana Icharge I Volume poreux|Surface spéci-IRésistance mé | |dium (% pds) Catalyseur frais 96 I Catalyseur usagé 1 et déhuilé 53 I Catalyseur régénéréI Iselon le mode 1 de 84 |l'invention 1 1 |Catalyseur régénéré| Iselon le mode 2 de 85 |l'invention | (% pds) 1 (cm 3/g) Ifique (m 2/g) 1 0,93 j 0,27 -18 j canique ESH j (M Pa) 0,99 2,12 Pi 3 1 0,72 1 64 1 1,29 1 0,74 1 67 1 1,27 1 1 1 1 1 1 Les résistances mécaniques ESH des catalyseurs régénérés sont supérieures à celles du catalyseur frais de départ de 16,36 % si on calcule à partir de la valeur moyenne prise égale à 1,28, ce qui ne pose aucun problème pour leur réutilisation en lit fixe pour une nouvelle opération d'hydrotraitement d'une charge de pétrole. Bien que l'extraction des métaux contaminants du catalyseur usagé ne dépasse pas 58,5 à 60,30 % poids en nickel et 57,4 à 59,7 en vanadium selon l'un quelconque des deux moles opératoires de l'invention (tableau 9), on constate que les activités catalytiques d'hydrodémétallation en nickel et vanadium se rapprochent de celles du catalyseur frais de départ. Les résultats montrent qu'on peut retrouver, par rapport au catalyseur frais de départ une activité catalytique d'hydrodémétallation de la charge en nickel et vanadium de 84:96 soit 87,5 % ou 85:96 soit 88,5 %. D'autre part, les catalyseurs régénérés selon l'invention permettant d'obtenir une hydrodésulfuration particulièrement élevée de la charge traitée Les taux d'hydrodésulfuration sont de 51:54 soit 94,4 % ou 52:54 soit 96,3 % par rapport à celui du catalyseur frais de départ; l'extraction très limitée de molybdène seulement de 8,2 % ou 9,1 % du catalyseur usagé explique ces performances. Le procédé de régénération selon la présente invention s'applique donc aussi bien à l'hydrodémétallation qu'à l'hydrodésulfuration d'une charge lourde de pétrole. REVENDICATIONS 1 Procédé de régénération d'un catalyseur au moins partiellement désactivé provenant du traitement d'une charge d'hydrocarbures renfermant au moins un hétéroélément du groupe soufre, oxygène et azote et au moins un métal du groupe vanadium, nickel et fer, ladite désactivation provenant du dépôt d'au moins un métal dudit groupe sur le catalyseur, ledit catalyseur étant constitué initialement d'un support minéral et d'au moins un métal actif ou un composé actif du groupe VIB et/ou VIII au moins en partie à l'état de sulfure; le procédé comportant une mise en contact de ce catalyseur avec une solution aqueuse de péroxyde d'hydrogène stabilisée et étant que le traitement de la régénération comporte les étapes successives suivantes: a) on soumet le catalyseur usagé à un strippage par un solvant hydrocarbure saturé ou aromatique de façon à éliminer totalement l 'huile adhérente. b) on élimine ensuite complètement le solvant de strippage du catalyseur provenant de l'étape c) par tout moyen connu. c) on met en contact le catalyseur déhuilé provenant des deux étapes précédentes a) et b) avec une solution aqueuse de péroxyde d'hydrogène renfermant au moins un composé organique dit stabilisateur, comportant au moins un groupe fonctionnel polaire de façon à enlever au moins 10 % des métaux déposés du groupe vanadium, nickel, fer, et, d) on sépare le catalyseur démétallé de la solution d'extraction des métaux et, e) on sèche le catalyseur séparé de l'étape d) de façon à enlever au moins 90 % d'humidité et, f) on calcine le catalyseur séché provenant de l'étape e) en présence d'un gaz renfermant de l'oxygène de façon à éliminer au moins 90 % de carbone, et, g) on sulfure le catalyseur calciné provenant de l'étape f) en présence d'un mélange gazeux de monosulfure d'hydrogène et d'hydrogène de façon à transformer les oxydes métalliques au moins % en sulfures correspondants. 2 Procédé de régénération d'un catalyseur au moins partiellement désactivé provenant du traitement d'une charge d'hydrocarbures renfermant au moins un hétéroélément du groupe soufre, oxygène et azote et au moins un métal du groupe vanadium, nickel et fer, ladite désactivation provenant du dépôt d'au moins un métal dudit groupe sur le catalyseur, ledit catalyseur étant constitué initialement d'un support minéral et d'au moins un métal actif ou un composé actif du groupe VIB et/ou VIII au moins en partie à l'état de sulfure, le procédé comportant une mise en contact de ce catalyseur avec une solution aqueuse de péroxyde d'hydrogène stabilisée et étant caractérisé en ce que le traitement de la régénération comporte les étapes successives suivantes: a) on soumet le catalyseur usagé à un strippage par un solvant hydrocarbure saturé ou aromatique de façon à éliminer totalement d'huile adhérente. b) on élimine ensuite complètement le solvant du strippage du catalyseur provenant de l'étape a) par tout moyen connu, et, c) on calcine le catalyseur provenant de l'étape b) en présence d'un gaz contenant de l'oxygène de façon à éliminer au moins 90 % de carbone et, d) on sulfure le catalyseur calciné provenant de l'étape c) en présence d'un gaz contenant du monosulfure d'hydrogène de façon à transformer les oxydes métalliques au moins 90 % en sulfures correspondants, et, e) on met en contact le catalyseur sulfuré provenant de l'étape d) avec une solution aqueuse de péroxyde d'hydrogène renfermant au moins un composé organique comportant au moins un composé organique polaire de façon à enlever au moins 10 % des métaux du groupe vanadium, nickel, fer et, f) on sépare le catalyseur démétallé de la solution d'extraction des métaux et, g) on sèche le catalyseur séparé de l'étape f) en atmosphère inerte de façon à enlever au moins 90 % d'humidité. 3 Procédé de régénération selon l'une des revendications 1 et 2 caractérisé en ce que le support minéral du catalyseur est l'alumine ou la silice. 4 Procédé de régénération selon l'une des revendications 1 à 3 caractérisé en ce que le composé organique stabilisateur est choisi parmi les acides carboxyliques, les alcools, les phénols et leurs mélanges. Procédé de régénération selon la revendication 4, caractérisé en ce que le composé organique dit stabilisateur est choisi dans le groupe formé par l'acide oxalique, l'acide citrique, l'acide tartrique, le 1-4 butanediol, le n-butanol, le phénol. 6 Procédé de régénération selon l'une des revendications 1 à 5 caractérisé en ce que la concentration du péroxyde d'hydrogène dans l'eau est de 0,5 à 70 % en poids, la concentration du composé organique comprise entre 0 1 gramme par litre et la saturation et en ce que la température d'extraction des métaux est de O à 900 C. 7 Procédé de régénération selon l'une des revendications 1 à 6 caractérisé en ce que la concentration du péroxyde d'hydrogène dans l'eau est de 1 à 30 % en poids, la concentration du composé organique stabilisateur est comprise entre 1 à 10 grammes par litre et la température de réaction comprise entre 40 et 600 C. 8 Procédé de régénération selon l'une des revendications 1 à 7 caractérisé en ce que l'on opère la calcination du catalyseur séché en présence d'un gaz contenant de l'oxygène dont le débit horaire est tel que la teneur en anhydride sulfureux et/ou sulfurique à l'intérieur du four de calcination est à chaque instant inférieure à 10 ppm, à une température comprise entre 450-5500 C et une duréee de 3 à 6 heures. 9 Procédé de régénération selon l'une des revendications 1 à 8 caractérisé en ce que l'on opère la sulfuration du catalyseur calciné en présence d'un gaz contenant du monosulfure d'hydrogène dont le débit horaire est compris 20 à 40 litres, à une température de 300 à 5000 C et une durée de 2 à 5 heures. 10 Composition utilisable pour régénérer un catalyseur au moins partiellement désactivé, provenant du traitement d'une charge d'hydrocarbures renfermant au moins un métal du groupe vanadium, nickel et fer, ladite composition renfermant du péroxyde d'hydrogène en solution aqueuse, caractérisé en ce qu'elle renferme une quantité comprise entre 0, 1 gramme par litre et la saturation, d'au moins un composé organique ayant au moins un groupement fonctionnel polaire, le complément pondéral à 100 % consistant en une solution aqueuse de péroxyde d'hydrogène dont la concentration est de 0,5 et 70 % en poids.